(57)【要約】    本開示は、（Ａ）０．９４０ｇ／ｃｃ〜０．９８０ｇ／ｃｃの密度を有する高密度ポリエチレン（ＨＤＰＥ）を含むコア層と、（Ｂ）コア層の対向する側面上のスキン層と、を含む少なくとも３つの層を含む多層フィルムを提供する。各スキン層は、（ｉ）プロピレンホモポリマー、（ｉｉ）２，０００〜３，５００ｐｐｍのスリップ剤、および（ｉｉｉ）４，０００〜１０，０００ｐｐｍの粘着防止剤を含む。  【選択図】図１
2020516485.tif 000002
【特許請求の範囲】
【請求項１】
少なくとも３つの層を含む多層フィルムであって、前記少なくとも３つの層が、
（Ａ）０．９４０ｇ／ｃｃ〜０．９８０ｇ／ｃｃの密度を有する高密度ポリエチレン（ＨＤＰＥ）を含むコア層と、
（Ｂ）前記コア層の対向する側面上のスキン層であって、各スキン層が、
（ｉ）プロピレンホモポリマー、
（ｉｉ）２，０００〜３，５００ｐｐｍのスリップ剤、および
（ｉｉｉ）４，０００〜１０，０００ｐｐｍの粘着防止剤を含む、スキン層と、を含む、多層フィルム。
【請求項２】
前記多層フィルムが１５μｍ〜１００μｍの厚さを有する、請求項１に記載の多層フィルム。
【請求項３】
前記多層フィルムが０．０５〜０．３８の摩擦係数（ＣＯＦ）を有する、請求項１または２に記載の多層フィルム。
【請求項４】
前記多層フィルムの４０体積％〜９０体積％が前記コア層であり、前記スキン層の合計体積が前記多層フィルムの１０体積％〜６０体積％であり、前記多層フィルムが、６６％〜１００％の７日後のひねり保持率および５ＭＰａ〜１５．５ＭＰａの降伏張力を有する、請求項１〜３のいずれかに記載の多層フィルム。
【請求項５】
前記多層フィルムが３つの層からなる、請求項１〜４のいずれかに記載の多層フィルム。
【請求項６】
前記多層フィルムがキャストフィルムである、請求項１〜５のいずれかに記載の多層フィルム。
【請求項７】
前記ＨＤＰＥが、０．１ｇ／１０分〜１ｇ／１０分のメルトインデックスを有する、請求項１〜６のいずれかに記載の多層フィルム。
【請求項８】
前記プロピレンホモポリマーが、２ｇ／１０分〜１５．０ｇ／１０分のメルトフローレートを有する、請求項１〜７のいずれかに記載の多層フィルム。
【請求項９】
前記スリップ剤が、脂肪酸アミド、シリコーン、およびそれらの組み合わせからなる群から選択される、請求項１〜８のいずれかに記載の多層フィルム。
【請求項１０】
前記粘着防止剤が、シリカ、タルク、炭酸カルシウム、およびそれらの組み合わせからなる群から選択される、請求項１〜９のいずれかに記載の多層フィルム。
【請求項１１】
前記多層フィルムの４０体積％〜９０体積％が前記コア層であり、前記スキン層の合計体積が前記多層フィルムの１０体積％〜６０体積％であり、前記多層フィルムが、０．０５〜０．３８の摩擦係数（ＣＯＦ）、６６％〜１００％の７日後のひねり保持率、および５ＭＰａ〜１５．５ＭＰａの降伏張力を有し、各スキン層が、
（ｉ）２ｇ／１０分〜１５．０ｇ／１０分のメルトフローレートを有する前記プロピレンホモポリマーと、
（ｉｉ）エルカ酸アミド、オレイン酸アミド、パルミチン酸アミド、ステアリン酸アミド、ベヘン酸アミド、ポリジメチルシロキサン、およびそれらの組み合わせからなる群から選択される前記スリップ剤と、
（ｉｉｉ）シリカと、を含む、請求項１〜１０のいずれかに記載の多層フィルム。
【請求項１２】
物品であって、
菓子と、
前記菓子と接触している多層フィルムであって、前記多層フィルムが、
（Ａ）０．９４０ｇ／ｃｃ〜０．９８０ｇ／ｃｃの密度を有する高密度ポリエチレン（ＨＤＰＥ）を含むコア層と、
（Ｂ）前記コア層の対向する側面上のスキン層であって、各スキン層が、
（ｉ）プロピレンホモポリマー、
（ｉｉ）２，０００〜３，５００ｐｐｍのスリップ剤、および
（ｉｉｉ）４，０００〜１０，０００ｐｐｍの粘着防止剤を含む、スキン層と、を含む、少なくとも３つの層を含む、多層フィルムと、を含む、物品。
【請求項１３】
前記多層フィルムが前記菓子と直接接触している、請求項１２に記載の物品。
【請求項１４】
前記多層フィルムが前記菓子の周りでひねられている、請求項１２または１３に記載の物品。
【請求項１５】
前記多層フィルムの４０体積％〜９０体積％が前記コア層であり、前記スキン層の合計体積が前記多層フィルムの１０体積％〜６０体積％であり、前記多層フィルムが、０．０５〜０．３８の摩擦係数（ＣＯＦ）、６６％〜１００％の７日後のひねり保持率、および５ＭＰａ〜１５．５ＭＰａの降伏張力を有する、請求項１２〜１４のいずれかに記載の物品。
【発明の詳細な説明】
【技術分野】
【０００１】
本開示は、スリップ剤を含む多層フィルムに関する。
【背景技術】
【０００２】
ポリオレフィンから形成されたフィルム層は、菓子包装用、特に菓子を包装するためのひねり包装用の多層フィルムに使用される。多層フィルムひねり包装は、（ｉ）包装された形態を保持するための高いひねり保持率、（ｉｉ）多層フィルムの機械加工を改善するための低い摩擦係数（ＣＯＦ）（例えば、０．３８以下）、および（ｉｉｉ）多層フィルムの永久的な変形と、多層フィルムに加えられるより低い張力での折り畳み／ひねり保持とを可能にするための低い降伏張力（例えば、１６ＭＰａ未満）のバランスを必要とする。しかしながら、ポリオレフィンフィルム層は、典型的には、低いひねり保持率、高いＣＯＦ、および高い降伏張力のうちの１つ以上を示す。
【発明の概要】
【発明が解決しようとする課題】
【０００３】
当該技術分野は、低いＣＯＦ、高ひねり保持率、および低い降伏張力を示すポリオレフィンを含むスキン層を備えた多層フィルムの必要性を認識している。
【課題を解決するための手段】
【０００４】
本開示は、少なくとも３つの層を含む多層フィルムであって、少なくとも３つの層が、
（Ａ）０．９４０ｇ／ｃｃ〜０．９８０ｇ／ｃｃの密度を有する高密度ポリエチレン（ＨＤＰＥ）を含むコア層と、
（Ｂ）コア層の対向する側面上のスキン層であって、各スキン層が、
（ｉ）プロピレンホモポリマー、
（ｉｉ）２，０００〜３，５００ｐｐｍのスリップ剤、および
（ｉｉｉ）４，０００〜１０，０００ｐｐｍの粘着防止剤を含む、スキン層と、を含む、多層フィルムを提供する。
【図面の簡単な説明】
【０００５】
【図１】図１は、本開示の実施形態による、ひねり包装された菓子の斜視図である。
【図２】図２は、ほどかれた菓子の斜視図である。
【発明を実施するための形態】
【０００６】
定義
元素周期表へのいずれの参照も、ＣＲＣ  Ｐｒｅｓｓ，Ｉｎｃ．によって１９９０〜１９９１年に出版された周期表への参照である。この周期表の元素の族への参照は、族の番号付与の新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照により同様に組み込まれる）。
【０００８】
本明細書に開示される数値範囲は、下限値および上限値を含む、下限値から上限値までのすべての値を含む。明確な数値を含む範囲（例えば、１または２、または３から５、または６、または７）については、任意の２つの明確な数値間の任意の部分範囲が含まれる（例えば、１〜２、２〜６、５〜７、３〜７、５〜６など）。
【０００９】
相反する記載がない、あるいは文脈から暗に示されていない、あるいは当該技術分野において慣習的でない限り、すべての部およびパーセントは重量に基づき、すべての試験方法は本開示の出願日時点で最新のものである。
【００１０】
「組成物」という用語は、組成物を構成する材料の混合物、ならびに組成物の材料から形成された反応生成物および分解生成物を指す。
【００１１】
本明細書で使用される「ブレンド」または「ポリマーブレンド」という用語は、２つ以上のポリマーのブレンドである。このようなブレンドは、混和性であっても、そうでなくてもよい（分子レベルで相分離していない）。このようなブレンドは、相分離していても、していなくてもよい。このようなブレンドは、透過電子分光法、光散乱、Ｘ線散乱、および当該技術分野において既知の他の方法から判定される、１つ以上のドメイン構成を含んでいても、いなくてもよい。
【００１２】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかにかかわらず、任意の追加の構成要素、工程、または手順の存在を除外することを意図しない。いかなる疑義も回避するために、「含む（ｃｏｍｐｒｉｓｉｎｇ）」という用語の使用を通して主張されるすべての組成物は、相反する記載がない限り、ポリマーであるか、ポリマーでないかにかかわらず、任意の追加の添加剤、補助剤、または化合物を含んでもよい。対照的に、「から本質的になる（ｃｏｎｓｉｓｔｉｎｇ  ｅｓｓｅｎｔｉａｌｌｙ  ｏｆ）」という用語は、操作性に必須ではないものを除き、任意の後続の列挙の範囲から任意の他の構成要素、工程、または手順を除外する。「からなる（ｃｏｎｓｉｓｔｉｎｇ  ｏｆ）」という用語は、具体的に描写または列挙されていない任意の構成要素、工程、または手順を除外する。「または」という用語は、別途記載がない限り、列挙された部材を個々にならびに任意の組み合わせで指す。単数形の使用には複数形の使用が含まれ、その逆もまた然りである。
【００１３】
「エチレン系ポリマー」は、（重合性モノマーの総量に基づいて）５０重量パーセント超の重合エチレンモノマーを含み、任意選択で、少なくとも１つのコモノマーを含み得るポリマーである。エチレン系ポリマーは、エチレンホモポリマー、およびエチレンコポリマー（エチレンおよび１つ以上のコモノマー由来の単位を有する）を含む。「エチレン系ポリマー」および「ポリエチレン」という用語は、互換的に使用され得る。エチレン系ポリマー（ポリエチレン）の非限定的な例としては、高密度ポリエチレン（ＨＤＰＥ）が挙げられる。
【００１４】
「オレフィン系ポリマー」または「ポリオレフィン」は、（重合性モノマーの総量に基づいて）５０重量パーセント超の重合オレフィンモノマーを含み、任意選択で、少なくとも１つのコモノマーを含み得るポリマーである。オレフィン系ポリマーの非限定的な例は、エチレン系ポリマーおよびプロピレン系ポリマーを含む。
【００１５】
「ポリマー」は、同一の種類であるか異なる種類であるかにかかわらず、重合形態でポリマーを構成する複数のおよび／または反復する「単位」もしくは「ｍｅｒ単位」を提供するモノマーを重合することによって調製される化合物である。したがって、ポリマーという一般的な用語は、１種類のみのモノマーから調製されたポリマーを指す際に用いられるホモポリマーという用語と、通常、少なくとも２種類のモノマーから調製されたポリマーを指す際に用いられるコポリマーという用語とを包含する。これはまた、例えば、ランダム、ブロック等のすべての形態のコポリマーも包含する。「エチレン／α−オレフィンポリマー」および「プロピレン／α−オレフィンポリマー」という用語は、それぞれエチレンまたはプロピレンと、１つ以上の追加の重合性α−オレフィンモノマーとの重合から調製される、上に説明されるコポリマーを示す。ポリマーはしばしば、１つ以上の特定のモノマー「から作製される」、特定のモノマーもしくはモノマーの種類「に基づく」、または特定のモノマー含有量「を含んでいる」等として言及されるが、この文脈において、「モノマー」という用語は、非重合種ではなく、特定のモノマーの重合レムナントを指していると理解されることに留意されたい。一般的に、本明細書においてポリマーは、対応するモノマーの重合形態である「単位」に基づくものとして言及される。
【００１６】
「プロピレン系ポリマー」は、（重合性モノマーの総量に基づいて）５０重量パーセント超の重合プロピレンモノマーを含むポリマーであり、任意選択で、少なくとも１つのコモノマーを含んでもよい。プロピレン系ポリマーは、プロピレンホモポリマー（プロピレン由来の単位を有し、コモノマー由来の単位を有しない）、およびプロピレンコポリマー（プロピレンおよび１つ以上のコモノマー由来の単位を有する）を含む。「プロピレン系ポリマー」および「ポリプロピレン」という用語は、互換的に使用され得る。プロピレン系ポリマー（ポリプロピレン）の非限定的な例は、少なくとも１つのＣ２もしくはＣ４〜Ｃ１０α‐オレフィンコモノマーまたはＣ２α‐オレフィンコモノマーを備える、プロピレン／α‐オレフィンコポリマーである。
【００１７】
試験方法
ＡＳＴＭ  Ｄ１８９４に従って、摩擦係数（ＣＯＦ）を測定する。ＣＯＦ判定に用いられる基質は、Ｔｈｅ  Ｄｏｗ  Ｃｈｅｍｉｃａｌ  Ｃｏｍｐａｎｙ，Ｍｉｄｌａｎｄ，ＭＩ，ＵＳＡから市販されている高密度ポリエチレンである、ＤＯＷ  ＨＤＰＥ  ＤＧＤＢ−２４８０  ＮＴである。
【００１８】
ＡＳＴＭ  Ｄ７９２、方法Ｂに従って、密度を測定する。結果をｇ／ｃｃで記録する。
【００１９】
ＡＳＴＭ  Ｄ−１２３８−０４（１９０℃／２．１６ｋｇ）を使用して、エチレン系ポリマーのｇ／１０分のメルトインデックス（ＭＩ）（Ｉ２）を測定する。
【００２０】
ＡＳＴＭ  Ｄ−１２３８−０４（２３０℃／２．１６ｋｇ）を使用して、プロピレン系ポリマーのｇ／１０分のメルトフローレート（ＭＦＲ）を測定する。
【００２１】
７日間のエージング後のひねり保持率を、以下の手順で判定する。フィルムを８０ｍｍ×８０ｍｍの試料に切断する。次いで、人が、フィルム試料を１粒のＡｒｃｏｒ（商標）Ｂｕｔｔｅｒ  Ｔｏｆｆｅｅ（ハードキャンディー）の周りで折り畳む。次いで、人が、フィルムの両端をハードキャンディー片の周りで固くひねり、図１に示されるようなひねり包装されたハードキャンディー単体と似た状態にする。各フィルム試料を押出に沿って同一の方向に切断し、ひねり手順を同一の人物によって行い、試料間のばらつきを最小限に抑える。５つか６つの包装されたキャンディーを製造する。包装された各キャンディーを、周囲条件（２３℃、７６０ｍｍＨｇ、相対湿度５０％）で保管し、多層フィルムが折り畳み／ひねりを保持しているかどうか、またはフィルムがほどけるかどうかを判定するために、７日間の期間にわたって毎日視覚的に観察する。ほどかれたハードキャンディーは、図２に示すように、フィルムが元のひねり包装されたハードキャンディーの形態からずれ動き、折り畳み／ひねりが保持されていないものである。折り畳み／ひねりを保持する試料の数を毎日記録する。７日間のエージング後のひねり保持率を、７日後に折り畳み／ひねりを保持する試料の百分率として報告する。
【００２２】
ＡＳＴＭ  Ｄ８８２に従って、降伏張力を測定する。フィルムの縦方向で降伏張力を測定する。
【００２３】
示差走査熱量測定（ＤＳＣ）
示差走査熱量測定（ＤＳＣ）を使用して、広範囲の温度にわたるポリマーの融解、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用して、この分析を行う。試験中、５０ｍｌ／分の窒素パージガス流を使用する。各試料を１９０℃で薄いフィルムに融解プレス加工し、次いで、融解された試料を室温（２５℃）まで空冷する。３〜１０ｍｇ、直径６ｍｍの試料片を冷却したポリマーから抽出し、秤量し、軽量アルミニウムパン（５０ｍｇ）内に置いて、圧着閉鎖する。次いで、その熱的特性を判定するために分析を行う。
【００２４】
試料温度に上下の勾配を付けて熱流対温度プロファイルを作成することによって、試料の熱挙動を判定する。熱履歴を除去するために、まず、試料を１８０℃まで急速に加熱し、３分間等温保持する。次に、試料を１０℃／分の冷却速度で−８０℃まで冷却し、３分間−８０℃で等温保持する。次いで、試料を１０℃／分の加熱速度で１８０℃まで加熱する（これが「第２の加熱」勾配である）。冷却曲線および第２の加熱曲線を記録する。判定された値は、外挿された融解開始点Ｔｍ、および外挿された結晶化開始点Ｔｃである。（１グラム当たりのジュール単位の）融解熱（Ｈｆ）、ポリエチレン試料の結晶化度％の計算には以下の等式：結晶化度％＝（（Ｈｆ）／２９２Ｊ／ｇ）×１００を使用、ポリプロピレン試料の結晶化度％の計算には以下の等式：結晶化度％＝（（Ｈｆ）／１６５Ｊ／ｇ）×１００を使用。
【００２５】
第２の加熱曲線から融解熱（Ｈｆ）および融解ピーク温度を報告する。冷却曲線から結晶化ピーク温度を決定する。
【００２６】
まず、融解転移の開始と終了との間にベースラインを引くことにより、ＤＳＣ加熱曲線から融点Ｔｍを決定する。次いで、融解ピークの低温側のデータに接線を引く。この線がベースラインと交差する場所が、外挿された融解開始点（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に説明されている通りである。
【００２７】
プロピレン系ポリマーのための１３Ｃ  ＮＭＲ実験手順
エチレン含有量には１３Ｃ  ＮＭＲを使用し、以下のように実行する。
【００２８】
試料調製（プロピレン系ポリマー）−０．０２５Ｍ  Ｃｒ（ＡｃＡｃ）３を含むおよそ２．７ｇのテトラクロロエタン−ｄ２／オルトジクロロベンゼンの５０／５０混合物を、Ｎｏｒｅｌｌ  １００１−７の１０ｍｍのＮＭＲ管内の０．２０〜０．３０ｇの試料に添加することによって、試料を調製する。加熱ブロックおよびヒートガンを使用して、管およびその中身を１５０℃に加熱することにより、試料を溶解して均質化する。各試料を視覚的に検査して、均質性を確実にする。
【００２９】
データ取得パラメータ（プロピレン系ポリマー）−Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用してデータを収集する。１データファイル当たり３２０回のトランジェント、６秒のパルス反復遅延、９０度のフリップ角、および逆ゲート付きデカップリングを使用して、１２０℃の試料温度でデータを取得する。ロックモードの非回転試料ですべての測定を行う。データ取得前に７分間試料を熱平衡化させる。次いで、立体規則性ｍｍパーセントおよびエチレン重量％を、当該技術分野において一般的に使用される方法に従って決定する。＊
＊参照文献：組成物（エチレン重量％）についてはＳ．Ｄｉ  Ｍａｒｔｉｎｏ  ａｎｄ  Ｍ．Ｋｅｌｃｈｔｅｒｍａｎｓ；Ｊ．Ａｐｐｌ．Ｐｏｌｙｍ．Ｓｃｉ．，Ｖ５６，１７８１−１７８７（１９９５）、立体規則性の詳細な割当てについてはＶ．Ｂｕｓｉｃｏ，Ｒ．Ｃｉｐｕｌｌｏ；Ｐｒｏｇ．Ｐｏｌｙｍ．Ｓｃｉ．Ｖ２６，４４３−５３３（２００１）。
【００３０】
詳細な説明
本開示は、多層フィルムを提供する。一実施形態では、多層フィルムは、（Ａ）０．９４０ｇ／ｃｃ〜０．９８０ｇ／ｃｃの密度を有する高密度ポリエチレン（ＨＤＰＥ）を含むコア層と、（Ｂ）コア層の対向する側面上のスキン層とを含む、少なくとも３つの層を含む。各スキン層は、（ｉ）プロピレンホモポリマー、（ｉｉ）２，０００〜３，５００ｐｐｍのスリップ剤、および（ｉｉｉ）４，０００〜１０，０００ｐｐｍの粘着防止剤を含む。
【００３１】
Ａ．コア層
多層フィルムはコア層を含む。コア層は、０．９４０ｇ／ｃｃ〜０．９８０ｇ／ｃｃの密度を有する高密度ポリエチレン（ＨＤＰＥ）を含む。
【００３２】
「高密度ポリエチレン」（または「ＨＤＰＥ」）は、エチレンホモポリマー、または少なくとも１つのＣ４〜Ｃ１０α−オレフィンコモノマーもしくはＣ８α−オレフィンコモノマーを有するエチレン／α−オレフィンコポリマーであり、０．９４０ｇ／ｃｃ、または０．９４５ｇ／ｃｃ、または０．９５０ｇ／ｃｃ、または０．９５５ｇ／ｃｃ、または０．９５８ｇ／ｃｃから０．９６０ｇ／ｃｃ、または０．９６２ｇ／ｃｃ、または０．９６５ｇ／ｃｃ、または０．９７０ｇ／ｃｃ、または０．９７５ｇ／ｃｃ、または０．９８０ｇ／ｃｃの密度を有する。一実施形態では、ＨＤＰＥは、０．９４０ｇ超／ｃｃ、または０．９４５ｇ／ｃｃ、または０．９５０ｇ／ｃｃ、または０．９５５ｇ／ｃｃ、または０．９５８ｇ／ｃｃから０．９６０ｇ／ｃｃ、または０．９６２ｇ／ｃｃ、または０．９６５ｇ／ｃｃ、または０．９７０ｇ／ｃｃ、または０．９７５ｇ／ｃｃ、または０．９８０ｇ／ｃｃの密度を有する。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。好適な単峰性ＨＤＰＥの非限定的な例は、Ｔｈｅ  Ｄｏｗ  Ｃｈｅｍｉｃａｌ  Ｃｏｍｐａｎｙから入手可能なＡＸＥＬＥＲＯＮ（商標）ＦＯ  ６３１８  ＢＫ  ＣＰＤである。「多峰性エチレンコポリマー」は、分子量分布を示すＧＰＣにおいて少なくとも２つの明確なピークを有するエチレン／Ｃ４〜Ｃ１０α−オレフィンコポリマーである。多峰性は、２つのピークを有する（二峰性）コポリマーならびに３つ以上のピークを有するコポリマーを含む。好適な多峰性ＨＤＰＥの非限定的な例には、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｔｈｅ  Ｄｏｗ  Ｃｈｅｍｉｃａｌ  Ｃｏｍｐａｎｙから入手可能）、ＬＵＰＯＬＥＮ（商標）（ＬｙｏｎｄｅｌｌＢａｓｅｌｌから入手可能）、ならびにＢｏｒｅａｌｉｓ、Ｉｎｅｏｓ、およびＥｘｘｏｎＭｏｂｉｌからのＨＤＰＥ製品が含まれる。
【００３３】
一実施形態では、ＨＤＰＥは、ＨＤＰＥの総重量に基づいて、５０重量％超、もしくは５５重量％、もしくは６０重量％、もしくは６５重量％から７０重量％、もしくは７５重量％、もしくは８０重量％、もしくは８５重量％、もしくは９０重量％、もしくは９５重量％、もしくは９７重量％、もしくは９９重量％、もしくは１００重量％のエチレン由来の単位および相当量、または０重量％、もしくは１重量％、もしくは３重量％、もしくは５重量％、もしくは１０重量％、もしくは１５重量％、もしくは２０重量％、もしくは２５重量％、もしくは３０重量％から３５重量％、もしくは４０重量％、もしくは４５重量％、もしくは５０重量％未満のコモノマー由来の単位を含む。
【００３４】
一実施形態では、ＨＤＰＥは、０．１ｇ／１０分、または０．５ｇ／１０分から１．０ｇ／１０分、または１．５ｇ／１０分、または２．０ｇ／１０分のメルトインデックス（ＭＩ）を有する。別の実施形態では、ＨＤＰＥは、０．１ｇ／１０分から２．０ｇ／１０分未満のメルトインデックス（ＭＩ）を有する。
【００３５】
一実施形態では、ＨＤＰＥは、以下の特性：
（ｉ）０．９４０ｇ／ｃｃ、もしくは０．９４５ｇ／ｃｃ、もしくは０．９５０ｇ／ｃｃ、もしくは０．９５５ｇ／ｃｃ、もしくは０．９５８ｇ／ｃｃから０．９６０ｇ／ｃｃ、もしくは０．９６２ｇ／ｃｃ、もしくは０．９６５ｇ／ｃｃ、もしくは０．９７０ｇ／ｃｃ、もしくは０．９７５ｇ／ｃｃ、もしくは０．９８０ｇ／ｃｃの密度、および／または
（ｉｉ）０．１ｇ／１０分、もしくは０．５ｇ／１０分から１．０ｇ／１０分、もしくは１．５ｇ／１０分、もしくは２．０ｇ／１０分のメルトインデックス（ＭＩ）、および／または
（ｉｉｉ）ＨＤＰＥの総重量に基づいて、５０重量％超、もしくは５５重量％、もしくは６０重量％、もしくは６５重量％から７０重量％、もしくは７５重量％、もしくは８０重量％、もしくは８５重量％、もしくは９０重量％、もしくは９５重量％、もしくは９７重量％、もしくは９９重量％、もしくは１００重量％のエチレン由来の単位および相当量、または０重量％、もしくは１重量％、もしくは３重量％、もしくは５重量％、もしくは１０重量％、もしくは１５重量％、もしくは２０重量％、もしくは２５重量％、もしくは３０重量％から３５重量％、もしくは４０重量％、もしくは４５重量％、もしくは５０重量％未満のコモノマー由来の単位、のうちの１つ、いくつか、またはすべてを有する。
【００３６】
一実施形態では、ＨＤＰＥは、特性（ｉ）〜（ｉｉｉ）のうちの少なくとも２つ、または３つすべてを有する。
【００３７】
一実施形態では、ＨＤＰＥはエチレンホモポリマーである。別の実施形態では、ＨＤＰＥは、０．９６２ｇ／ｃｃの密度および０．８５ｇ／１０分のメルトインデックスを有するエチレンホモポリマーである。さらなる実施形態では、ＨＤＰＥは、Ｔｈｅ  Ｄｏｗ  Ｃｈｅｍｉｃａｌ  Ｃｏｍｐａｎｙから入手可能なＥＬＩＴＥ（商標）５９６０Ｇである。
【００３８】
一実施形態では、コア層は、コア層の総重量に基づいて、８０重量％、または８５重量％、または９０重量％、または９５重量％から９７重量％、または９８重量％、または９９重量％、または１００重量％のＨＤＰＥを含む。
【００３９】
一実施形態では、コア層は、任意選択の添加剤を含む。好適な添加剤の非限定的な例には、酸化防止剤、帯電防止剤、安定剤、核剤、着色剤、紫外線（ＵＶ）吸収剤または安定剤、難燃剤、相溶化剤、可塑剤、充填剤、加工助剤、架橋剤（例えば、過酸化物）、およびこれらの組み合わせが含まれる。
【００４０】
一実施形態では、コア層は、粘着防止剤および／またはスリップ剤を除外する。
【００４１】
一実施形態では、コア層は、コア層の総重量に基づいて、８０重量％、または８５重量％、または９０重量％、または９５重量％から９７重量％、または９８重量％、または９９重量％、または１００重量％のＨＤＰＥ、および０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤を含む。
【００４２】
一実施形態では、コア層は、コア層の総重量に基づいて、８０重量％、もしくは８５重量％、もしくは９０重量％、もしくは９５重量％から９７重量％、もしくは９８重量％、もしくは９９重量％、もしくは１００重量％のＨＤＰＥ、および０重量％、もしくは０．０１重量％、もしくは０．０５重量％、もしくは０．１重量％、もしくは０．２重量％から０．３重量％、もしくは０．４重量％、もしくは０．５重量％、もしくは１．０重量％、もしくは２．０重量％、もしくは３．０重量％の添加剤から本質的になる、またはそれからなる。
【００４３】
ＨＤＰＥは、コア層中の唯一のポリマー成分であってもよく、ＨＤＰＥは、ＨＤＰＥと組み合わせて１つ以上のポリマー成分とのブレンドで存在してもよい。好適なポリマー成分の非限定的な例は、エチレン系ポリマーまたはプロピレン系ポリマーなどのポリオレフィンである。任意選択のポリオレフィンはＨＤＰＥとは異なる。しかしながら、コア層は、２つ以上の異なるＨＤＰＥのブレンドを含み得ることが理解される。一実施形態では、コア層は、任意選択のポリオレフィンを除外する。別の実施形態では、コア層は、プロピレン系ポリマーを除外する。
【００４４】
コア層は２つの対向する表面を有する。一実施形態では、コア層は、２つの対向する表面を備えた連続する層である。
【００４５】
一実施形態では、コア層は、６．０μｍ、または７．０μｍ、または８．０μｍ、または９．０μｍ、または１０．０μｍ、または１１．０μｍ、または１２．０μｍ、または１３．０μｍ、または１４．０μｍ、または１５．０μｍ、または１６．０μｍ、または１７．０μｍ、または１８．０μｍ、または１９．０μｍ、または１９．８μｍから２２．２μｍ、または２３．０μｍ、または２５μｍ、または３０μｍ、または３５μｍ、または４０μｍ、または４５μｍ、または５０μｍ、または６５μｍ、または７０μｍ、または７５μｍ、または８０μｍ、または８５μｍ、または９０μｍの厚さを有する。
【００４６】
コア層は、本明細書に開示される２つ以上の実施形態を含むことができる。
【００４７】
Ｂ．スキン層
多層フィルムは、コア層の対向する側面上にスキン層を含む。各スキン層は、（ｉ）プロピレンホモポリマー、（ｉｉ）２，０００〜３，５００ｐｐｍのスリップ剤、（ｉｉｉ）４，０００〜１０，０００ｐｐｍの粘着防止剤、および、任意選択で、（ｉｖ）添加剤を含む。
【００４８】
一実施形態では、各スキン層は、（ｉ）プロピレンホモポリマー、（ｉｉ）２，０００〜３，５００ｐｐｍのスリップ剤、（ｉｉｉ）４，０００〜１０，０００ｐｐｍの粘着防止剤、および、任意選択で、（ｉｖ）添加剤から本質的になる、またはそれらからなる。
【００４９】
一実施形態では、各スキン層は、０．７５μｍ、または１．０μｍ、または１．５μｍ、または２．０μｍ、または３．０μｍ、または４．０μｍ、または５．０μｍ、または６．０μｍ、または６．５μｍから７．０μｍまたは７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍの厚さを有する。各スキン層は、同一の厚さを有しても異なる厚さを有してもよい。
【００５０】
スキン層は、本明細書に開示される２つ以上の実施形態を含むことができる。
【００５１】
ｉ．プロピレンホモポリマー
各スキン層は、プロピレンホモポリマーを含む。プロピレンホモポリマーは、１００重量％のプロピレン由来の単位を含む。
【００５２】
プロピレンホモポリマーは、コモノマー（例えば、エチレン）を含まない。一実施形態では、プロピレンホモポリマーは、プロピレンおよび任意の添加剤からなる。
【００５３】
好適なプロピレンホモポリマーの非限定的な例は、Ｐｅｔｒｏｑｕｉｍｉｃａ  Ｃｕｙｏ  Ｓ．Ａ．Ｉ．Ｃ．から入手可能なＣＵＹＯＬＥＮ（商標）１１０２Ｌである。
【００５４】
一実施形態では、プロピレンホモポリマーは、２．０ｇ／１０分、または３．０ｇ／１０分、または４．０ｇ／１０分から５．０ｇ／１０分、または６．０ｇ／１０分、または７．０ｇ／１０分、または８．０ｇ／１０分、または９．０ｇ／１０分、または１０．０ｇ／１０分、または１５．０ｇ／１０分、または２０．０ｇ／１０分、または２５．０ｇ／１０分のメルトフローレート（ＭＦＲ）を有する。一実施形態では、プロピレンホモポリマーは、２．０ｇ超／１０分から２５ｇ／１０分、または２．０ｇ超／１０分から１５．０ｇ／１０分、または２．５ｇ／１０分から６．０ｇ／１０分のメルトフローレート（ＭＦＲ）を有する。
【００５５】
一実施形態では、プロピレンホモポリマーは、０．９００ｇ／ｃｃ、または０．９０２ｇ／ｃｃ、または０．９０３ｇ／ｃｃ、または０．９０４ｇ／ｃｃから０．９０６ｇ／ｃｃ、または０．９０８ｇ／ｃｃの密度を有する。
【００５６】
一実施形態では、プロピレンホモポリマーは、１５５℃、または１５７℃、または１５９℃から１６１℃、または１６３℃、または１６５℃の融解温度（Ｔｍ）を有する。
【００５７】
一実施形態では、プロピレンホモポリマーは、以下の特性：
（ｉ）２．０ｇ／１０分、もしくは３．０ｇ／１０分、もしくは４．０ｇ／１０分から５．０ｇ／１０分、もしくは６．０ｇ／１０分、もしくは７．０ｇ／１０分、もしくは８．０ｇ／１０分、もしくは９．０ｇ／１０分、もしくは１０．０ｇ／１０分、もしくは１５．０ｇ／１０分、もしくは２０．０ｇ／１０分、もしくは２５．０ｇ／１０分のＭＦＲ、および／または
（ｉｉ）０．９００ｇ／ｃｃ、もしくは０．９０２ｇ／ｃｃ、もしくは０．９０３ｇ／ｃｃ、もしくは０．９０４ｇ／ｃｃから０．９０６ｇ／ｃｃ、もしくは０．９０８ｇ／ｃｃの密度、および／または
（ｉｉｉ）１５５℃、もしくは１５７℃、もしくは１５９℃から１６１℃、もしくは１６３℃、もしくは１６５℃の融解温度、のうちの１つ、いくつか、またはすべてを有する。
【００５８】
一実施形態では、プロピレンホモポリマーは、特性（ｉ）〜（ｉｉｉ）のうちの少なくとも２つ、またはすべてを有する。
【００５９】
一実施形態では、プロピレンホモポリマーは、５．０ｇ／１０分のメルトフローレート（ＭＦＲ）、０．９０３ｇ／ｃｃの密度、および／または１６１℃の融点を有する。さらなる実施形態では、プロピレンホモポリマーは、Ｐｅｔｒｏｑｕｉｍｉｃａ  Ｃｕｙｏ  Ｓ．Ａ．Ｉ．Ｃ．から入手可能なＣＵＹＯＬＥＮ（商標）１１０２Ｌである。
【００６０】
一実施形態では、各スキン層は、各スキン層の総重量に基づいて、７０重量％、または７５重量％、または７７重量％から８０重量％、または８３重量％、または８５重量％、または９０重量％、または９５重量％、または９６重量％、または９７重量％、または９８重量％、または９９重量％、または９９．３重量％、または９９．４％、または１００重量％未満のホモポリマーを含む。
【００６１】
プロピレンホモポリマーは、本明細書に開示されている２つ以上の実施形態を含み得る。
【００６２】
ｉｉ．スリップ剤
各スキン層は、スリップ剤を含む。「スリップ剤」は、０．０２〜０．１５の摩擦係数（ＣＯＦ）を有する化合物である。一実施形態では、スリップ剤は、０．０２、または０．０４、または０．０６、または０．０７、または０．０８、または０．０９、または０．１０から０．１５のＣＯＦを有する。
【００６３】
好適なスリップ剤の非限定的な例には、脂肪酸アミド、シリコーン、可塑剤、有機アミン、二塩基酸エステル、ステアリン酸塩、硫酸塩、脂肪酸、鉱油、植物油、フッ素化有機樹脂、グラファイト、二硫化タングステン、二硫化モリブデン、およびそれらの組み合わせが含まれる。
【００６４】
一実施形態では、スリップ剤は、脂肪酸アミドである。「脂肪酸アミド」は、構造（Ｉ）を有する分子であり、
【化１】
2020516485.tif 000003
式中、Ｒは、Ｃ３〜Ｃ２７のアルキル部分である。一実施形態では、Ｒは、Ｃ１１〜Ｃ２５、またはＣ１５〜Ｃ２３のアルキル部分である。別の実施形態では、Ｒは、Ｃ２１のアルキル部分である。Ｒは、飽和、一価不飽和、または多価不飽和であり得る。一実施形態では、Ｒは、一価不飽和である。好適な脂肪酸アミドの非限定的な例には、エルカ酸アミド、オレイン酸アミド、パルミチン酸アミド、ステアリン酸アミド、およびベヘン酸アミドが含まれる。加えて、脂肪酸アミドは、２つ以上の脂肪酸アミドの混合物であり得る。一実施形態では、脂肪酸アミドは、エルカ酸アミドである。
【００６５】
一実施形態では、スリップ剤は、シリコーンである。「シリコーン」は、一般に、シロキサン系モノマー残基反復単位を含むポリマーである。「シロキサン」は、構造（ＩＩ）を有するモノマー残基反復単位であり、
【化２】
2020516485.tif 000004
式中、Ｒ１およびＲ２は、各々独立して、水素またはヒドロカルビル基である。「ヒドロカルビル基」は、炭化水素から水素原子を除去することによって形成される一価の基（例えば、エチル等のアルキル基、またはフェニル等のアリール基）である。シロキサンモノマー残基は、同一または異なるアルキル、アリール、アルカリール、またはアラルキル部分を有する、任意のジアルキル、ジアリール、ジアルカリール、またはジアラルキルシロキサンであり得る。一実施形態では、Ｒ１およびＲ２の各々は、独立して、Ｃ１〜Ｃ２０、またはＣ１〜Ｃ１２、またはＣ１〜Ｃ６のアルキル、アリール、アルカリール、またはアラルキル部分である。Ｒ１およびＲ２は、同一または異なる数の炭素原子を有し得る。一実施形態では、Ｒ１およびＲ２の各々に対するヒドロカルビル基は、飽和かつ任意選択で直鎖状のアルキル基である。アルキル基は、Ｒ１およびＲ２の各々に対して同一であっても異なっていてもよい。Ｒ１およびＲ２での使用に好適なアルキル基の非限定的な例には、メチル、エチル、１−プロピル、２−プロピル、１−ブチル、イソブチル、ｔ−ブチル、またはそれらの２つ以上の組み合わせが含まれる。好適なシリコーンの非限定的な例には、ポリジメチルシロキサン（ＰＤＭＳ）、ポリ（エチル−メチルシロキサン）、およびそれらの組み合わせが含まれる。
【００６６】
一実施形態では、スリップ剤は、脂肪酸アミド、シリコーン、およびそれらの組み合わせから選択される。別の実施形態では、スリップ剤は、エルカ酸アミド、オレイン酸アミド、パルミチン酸アミド、ステアリン酸アミド、ベヘン酸アミド、ＰＤＭＳ、およびそれらの組み合わせから選択される。
【００６７】
一実施形態では、スリップ剤はシリコーンを除外する。さらなる実施形態では、スリップ剤はポリジメチルシロキサン（ＰＤＭＳ）を除外する。
【００６８】
一実施形態では、スリップ剤は、ステアリン酸塩である。好適なステアリン酸塩の非限定的な例には、ステアリン酸亜鉛、ステアリン酸鉛、ステアリン酸カルシウム、およびそれらの組み合わせが含まれる。
【００６９】
一実施形態では、スリップ剤は、硫酸塩である。好適な硫酸塩の非限定的な例は、硫酸亜鉛である。
【００７０】
一実施形態では、スリップ剤は脂肪酸である。好適な脂肪酸の非限定的な例には、パルミチン酸、ステアリン酸、およびそれらの組み合わせが含まれる。
【００７１】
一実施形態では、スリップ剤は、フッ素化有機樹脂である。「フッ素化有機樹脂」は、テトラフルオロエチレン、フッ化ビニリデン、およびクロロトリフルオロエチレンから選択される１つ以上のフッ素化モノマーのポリマーである。
【００７２】
一実施形態では、各スキン層は、２，０００ｐｐｍ、または２，５００ｐｐｍ、または３，０００ｐｐｍ、または３，１００ｐｐｍ、または３，２００ｐｐｍから３，３００ｐｐｍまたは３，４００ｐｐｍまたは３，５００ｐｐｍのスリップ剤を含む。
【００７３】
一実施形態では、各スキン層は、各スキン層の総重量に基づいて、０．２０重量％、または０．２５重量％、または０．３０重量％、または０．３１重量％、または０．３２重量％から０．３３重量％、または０．３４重量％、または０．３５重量％のスリップ剤を含む。
【００７４】
スリップ剤は、本明細書に開示される２つ以上の実施形態を含んでもよい。
【００７５】
ｉｉｉ．粘着防止剤
各スキン層は粘着防止剤を含む。「粘着防止剤」は、フィルム層の表面を微視的に粗くすることにより、隣接する層間の接触可能な面積を減らし、フィルムの２つの隣接する層間の粘着（例えば、接着）を最小限に抑える、あるいは防ぐ、化合物である。
【００７６】
好適な粘着防止剤の非限定的な例には、シリカ、タルク、炭酸カルシウム、およびそれらの組み合わせが含まれる。一実施形態では、粘着防止剤はシリカ（ＳｉＯ２）である。シリカは、有機シリカでも合成シリカでもよい。
【００７７】
一実施形態では、各スキン層は、４，０００ｐｐｍ、または４，５００ｐｐｍ、または５，０００ｐｐｍ、または５，５００ｐｐｍ、または６，０００ｐｐｍから６，５００ｐｐｍ、または７，０００ｐｐｍ、または７，５００ｐｐｍ、または８，０００ｐｐｍ、または８，５００ｐｐｍ、または９，０００ｐｐｍ、または９，５００ｐｐｍ、または１０，０００ｐｐｍの粘着防止剤を含む。
【００７８】
一実施形態では、各スキン層は、それぞれのスキン層の総重量に基づいて、０．４０重量％、または０．４５重量％、または０．５０重量％、または０．５５重量％、または０．６０重量％から０．６５重量％、または０．７０重量％、または０．７５重量％、または０．８０重量％、または０．８５重量％、または０．９０重量％、または０．９５重量％、または１．００重量％の粘着防止剤を含む。
【００７９】
粘着防止剤は、本明細書に開示される２つ以上の実施形態を含むことができる。
【００８０】
ｉｖ．任意選択の添加剤
一実施形態では、各スキン層は任意選択の添加剤を含む。任意選択の添加剤は、本明細書で示される任意の添加剤であってよい。一実施形態において、各スキン層は、酸化防止剤、帯電防止剤、安定剤、核剤、着色剤、紫外線（ＵＶ）吸収剤または安定剤、難燃剤、相溶化剤、可塑剤、充填剤、加工助剤、架橋剤（例えば、過酸化物）、およびそれらの組み合わせから選択される添加剤を含む。
【００８１】
一実施形態では、各スキン層は、各スキン層の総重量に基づいて、０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤を含む。
【００８２】
プロピレンホモポリマーは、各スキン層の唯一のポリマー成分であってもよく、またはプロピレンホモポリマーは、プロピレンホモポリマーと組み合わせて１つ以上のポリマー成分とのブレンド中に存在してもよい。好適なポリマー成分の非限定的な例は、エチレン系ポリマーまたはプロピレン系ポリマーなどのポリオレフィンである。任意選択のポリオレフィンは、プロピレンホモポリマーとは異なる。しかしながら、各スキン層は、２つ以上の異なるプロピレンホモポリマーのブレンドを含み得ることが理解される。一実施形態では、各スキン層は任意選択のポリオレフィンを除外する。別の実施形態では、各スキン層はエチレン系ポリマーを除外する。一実施形態では、各スキン層は、各スキン層の総重量に基づいて、１５重量％、または１６重量％から１８重量％、または２０重量％、または２２重量％、または２５重量％、または３０重量％のエチレン系ポリマーを含む。
【００８３】
一実施形態では、各スキン層は、
（ｉ）７０重量％、または７５重量％、または７７重量％から８０重量％、または８３重量％、または８５重量％、または９０重量％、または９５重量％、または９６重量％、または９７重量％、または９８重量％、または９９重量％、または９９．３重量％、または９９．４重量％のプロピレンホモポリマーであって、以下の特性：
（ａ）２．０ｇ／１０分、もしくは３．０ｇ／１０分、もしくは４．０ｇ／１０分から５．０ｇ／１０分、もしくは６．０ｇ／１０分、もしくは７．０ｇ／１０分、もしくは８．０ｇ／１０分、もしくは９．０ｇ／１０分、もしくは１０．０ｇ／１０分、もしくは１５．０ｇ／１０分、もしくは２０．０ｇ／１０分、もしくは２５．０ｇ／１０分のＭＦＲ、および／または
（ｂ）０．９００ｇ／ｃｃ、もしくは０．９０２ｇ／ｃｃ、もしくは０．９０３ｇ／ｃｃ、もしくは０．９０４ｇ／ｃｃから０．９０６ｇ／ｃｃ、もしくは０．９０８ｇ／ｃｃの密度、および／または
（ｃ）１５５℃、もしくは１５７℃、もしくは１５９℃から１６１℃、もしくは１６３℃、もしくは１６５℃の融解温度（Ｔｍ）、のうちの１つ、いくつか、またはすべてを有するプロピレンホモポリマーと、
（ｉｉ）２，０００ｐｐｍ、または２，５００ｐｐｍ、または３，０００ｐｐｍ、または３，１００ｐｐｍ、または３，２００ｐｐｍから３，３００ｐｐｍ、または３，４００ｐｐｍ、または３，５００ｐｐｍの、脂肪酸アミド（例えば、エルカ酸アミド）などのスリップ剤と、
（ｉｉｉ）４，０００ｐｐｍ、または４，５００ｐｐｍ、または５，０００ｐｐｍ、または５，５００ｐｐｍ、または６，０００ｐｐｍから６，５００ｐｐｍ、または７，０００ｐｐｍ、または７，５００ｐｐｍ、または８，０００ｐｐｍ、または８，５００ｐｐｍ、または９，０００ｐｐｍ、または９，５００ｐｐｍ、または１０，０００ｐｐｍの、シリカなどの粘着防止剤と、
（ｉｖ）０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤と、
（ｖ）各スキン層の総重量に基づいて、０重量％、または１５重量％、または１６重量％から１８重量％、または２０重量％、または２２重量％、または２５重量％、または３０重量％のエチレン系ポリマーと、を含み、
各スキン層は、０．７５μｍ、または１．０μｍ、または１．５μｍ、または２．０μｍ、または３．０μｍ、または４．０μｍ、または５．０μｍ、または６．０μｍ、または６．５μｍから７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍの厚さを有する。
【００８４】
一実施形態では、各スキン層は、
（ｉ）７０重量％、または７５重量％、または７７重量％から８０重量％、または８３重量％、または８５重量％、または９０重量％、または９５重量％、または９６重量％、または９７重量％、または９８重量％、または９９重量％、または９９．３重量％、または９９．４重量％のプロピレンホモポリマーであって、以下の特性：
（ａ）２．０ｇ／１０分、もしくは３．０ｇ／１０分、もしくは４．０ｇ／１０分から５．０ｇ／１０分、もしくは６．０ｇ／１０分、もしくは７．０ｇ／１０分、もしくは８．０ｇ／１０分、もしくは９．０ｇ／１０分、もしくは１０．０ｇ／１０分、もしくは１５．０ｇ／１０分、もしくは２０．０ｇ／１０分、もしくは２５．０ｇ／１０分のＭＦＲ、および／または
（ｂ）０．９００ｇ／ｃｃ、もしくは０．９０２ｇ／ｃｃ、もしくは０．９０３ｇ／ｃｃ、もしくは０．９０４ｇ／ｃｃから０．９０６ｇ／ｃｃ、もしくは０．９０８ｇ／ｃｃの密度、および／または
（ｃ）１５５℃、もしくは１５７℃、もしくは１５９℃から１６１℃、もしくは１６３℃、もしくは１６５℃の融解温度（Ｔｍ）、のうちの１つ、いくつか、またはすべてを有するプロピレンホモポリマーと、
（ｉｉ）０．２０重量％、または０．２５重量％、または０．３０重量％、または０．３１重量％、または０．３２重量％から０．３３重量％、または０．３４重量％、または０．３５重量％の、脂肪酸アミド（例えば、エルカ酸アミド）などのスリップ剤と、
（ｉｉｉ）０．４０重量％、または０．４５重量％、または０．５０重量％、または０．５５重量％、または０．６０重量％から０．６５重量％、または０．７０重量％、または０．７５重量％、または０．８０重量％、または０．８５重量％、または０．９０重量％、または０．９５重量％、または１．００重量％の量の、シリカなどの粘着防止剤と、
（ｉｖ）０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤と、
（ｖ）各スキン層の総重量に基づいて、０重量％、または１５重量％、または１６重量％から１８重量％、または２０重量％、または２２重量％、または２５重量％、または３０重量％のエチレン系ポリマーと、を含み、
各スキン層は、０．７５μｍ、または１．０μｍ、または１．５μｍ、または２．０μｍ、または３．０μｍ、または４．０μｍ、または５．０μｍ、または６．０μｍ、または６．５μｍから７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍの厚さを有する。
【００８５】
前述の層を含む、本明細書に開示される各スキン層の構成要素の合計は、それぞれのスキン層の総重量に基づいて１００重量パーセント（ｗｔ％）をもたらすことが理解される。
【００８６】
各スキン層は、同一の組成物を有しても異なる組成物を有してもよい。一実施形態では、各スキン層は同一の組成物を有する。
【００８７】
各スキン層は、２つの対向する表面を有する。一実施形態では、各スキン層は、２つの対向する表面を備えた連続する層である。
【００８８】
スキン層は、本明細書に開示される２つ以上の実施形態を含むことができる。
【００８９】
Ｃ．多層フィルム
多層フィルムは、（Ａ）０．９４０ｇ／ｃｃ〜０．９８０ｇ／ｃｃの密度を有する高密度ポリエチレン（ＨＤＰＥ）および任意選択で添加剤を含むコア層と、（Ｂ）コア層の対向する側面上のスキン層と、を含む少なくとも３つの層を含む。各スキン層は、（ｉ）プロピレンホモポリマー、（ｉｉ）２，０００〜３，５００ｐｐｍのスリップ剤、（ｉｉｉ）４，０００〜１０，０００ｐｐｍの粘着防止剤、および、任意選択で（ｉｖ）添加剤を含む。コア層およびスキン層は、本明細書に開示される任意のコア層およびスキン層であり得る。
【００９０】
多層フィルムは、３つの層、または４つ以上の層を含む。例えば、多層フィルムは、３つ、４つ、５つ、６つ、７つ、８つ、９つ、１０、１１、またはそれ以上の層を有することができる。一実施形態では、多層フィルムは３つの層のみを含む。
【００９１】
一実施形態において、多層フィルムは、（Ａ）０．９４０ｇ／ｃｃ〜０．９８０ｇ／ｃｃの密度を有するＨＤＰＥおよび任意選択で添加剤を含むコア層と、（Ｂ）コア層の対向する側面上のスキン層と、を含む少なくとも３つの層から本質的になるか、またはそれからなる。各スキン層は、（ｉ）プロピレンホモポリマー、（ｉｉ）２，０００〜３，５００ｐｐｍのスリップ剤、（ｉｉｉ）４，０００〜１０，０００ｐｐｍの粘着防止剤、および、任意選択で（ｉｖ）添加剤を含む。
【００９２】
スキン層は、コア層と直接接触していても間接的に接触していてもよい。一実施形態では、スキン層はコア層に直接接触する。本明細書で使用される「直接接触する」という用語は、コア層が各スキン層に直ぐ隣接して位置し、コア層と各スキン層との間に介在層または介在構造体が存在しない層構成である。別の実施形態では、スキン層はコア層に間接的に接触する。本明細書で使用される「間接的に接触する」という用語は、コア層と各スキン層との間に介在層または介在構造体が存在する層構成である。
【００９３】
一実施形態において、多層フィルムは、１５μｍ、または２０μｍ、または２５μｍ、または３０μｍ、または３３μｍから３７μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または９５μｍ、または１００μｍの厚さを有する。
【００９４】
一実施形態では、コア層は、多層フィルムの総体積の４０体積％、または４５体積％、または５０体積％、または５５体積％から６０体積％、または６５体積％、または７０体積％、または７５体積％、または８０体積％、または８５体積％、または９０体積％である。
【００９５】
一実施形態では、スキン層の合計体積は、多層フィルムの総体積の１０体積％、または１５体積％、または２０体積％、または２５体積％、または３０体積％、または３５体積％、または４０体積％から４５体積％、または５０体積％、または５５体積％、または６０体積％である。一実施形態では、個々のスキン層の体積は、多層フィルムの総体積の５体積％、または７．５体積％、または１０体積％、または１２．５体積％、または１５体積％、または２０体積％から２２．５体積％、または２５体積％、または２７．５体積％、または３０体積％である。
【００９６】
一実施形態では、コア層は、６．０μｍ、または７．０μｍ、または８．０μｍ、または９．０μｍ、または１０．０μｍ、または１１．０μｍ、または１２．０μｍ、または１３．０μｍ、または１４．０μｍ、または１５．０μｍ、または１６．０μｍ、または１７．０μｍ、または１８．０μｍ、または１９．０μｍ、または１９．８μｍから２２．２μｍ、または２３．０μｍ、または２５μｍ、または３０μｍ、または３５μｍ、または４０μｍ、または４５μｍ、または５０μｍ、または６５μｍ、または７０μｍ、または７５μｍ、または８０μｍ、または８５μｍ、または９０μｍの厚さを有し、各スキン層は、０．７５μｍ、または１．０μｍ、または１．５μｍ、または２．０μｍ、または３．０μｍ、または４．０μｍ、または５．０μｍ、または６．０μｍ、または６．５μｍから７．０μｍ、または７．５μｍ、または８．０μｍ、または９．０μｍ、または１０．０μｍ、または１１．０μｍ、または１２．０μｍ、または１３．０μｍ、または１４．０μｍ、または１５．０μｍ、または２０．０μｍ、または２５．０μｍ、または３０μｍの厚さを有する。
【００９７】
一実施形態では、多層フィルムは、２５，０００、または２６，０００、または３０，０００、または３５，０００、または３９，０００から４０，０００、または４５，０００、または４９，０００、または５０，０００、または５２，０００、または５５，０００、または６０，０００のスリップ係数を有する。多層フィルムの「スリップ係数」は、以下の式（Ｉ）に従って計算される。
【数１】
2020516485.tif 000005
式（Ｉ）において、各層の重量パーセント（「ｗｔ％」）は、フィルムの総重量に基づいている。
【００９８】
一実施形態では、多層フィルムは、０．０５、または０．１０、または０．１５、または０．１９、または０．２０、または０．２４から０．２５、または０．２６、または０．２７、または０．２８、または０．２９、または０．３０、または０．３１、または０．３２、または０．３３、または０．３４、または０．３５、または０．３６、または０．３７、または０．３８の摩擦係数（ＣＯＦ）を有する。
【００９９】
一実施形態では、多層フィルムは、７日間のエージング後、６６％、または７０％〜７５％、または８０％、または８５％、または９０％、または９５％、または１００％のひねり保持率を有する。７日間のエージング後のより高いひねり保持率（６６％以上）は、多層フィルムがエージング後に折り畳まれた／ひねられた構造を維持することを示す。その結果、本多層フィルムは、ひねり包装に好適である。
【０１００】
一実施形態では、多層フィルムは、５ＭＰａ、または８ＭＰａ、または１０ＭＰａ、または１３ＭＰａから１４ＭＰａ、または１５ＭＰａ、または１５．５ＭＰａ、または１６ＭＰａ未満の降伏張力を有する。多層フィルムの折り畳みおよび／またはひねり中に、張力が多層フィルムに加えられ、加えられる張力が「降伏張力」であり多層フィルムが伸びるものの変形が永続的である（多層フィルムが折り畳まれた／ひねられた構造を維持することを示す）時点までは、張力が取り除かれるとフィルムが伸びて元の寸法に戻る。５ＭＰａから１５．５ＭＰａ、または１６ＭＰａ未満の低い降伏張力は、より低い張力を多層フィルムに加えることで多層フィルムの永続的な変形と折り畳み／ひねり保持とを可能にするため、有利である。
【０１０１】
一実施形態において、多層フィルムは少なくとも３つの層を有し、少なくとも３つの層は、
（Ａ）コア層の総重量に基づいて、８０重量％、または８５重量％、または９０重量％、または９５重量％から９７重量％、または９８重量％、または９９重量％、または１００重量％のＨＤＰＥ、および０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤を含むコア層であって、ＨＤＰＥが以下の特性：
（ｉ）０．９４０ｇ／ｃｃ、もしくは０．９４５ｇ／ｃｃ、もしくは０．９５０ｇ／ｃｃ、もしくは０．９５５ｇ／ｃｃ、もしくは０．９５８ｇ／ｃｃから０．９６０ｇ／ｃｃ、もしくは０．９６２ｇ／ｃｃ、もしくは０．９６５ｇ／ｃｃ、もしくは０．９７０ｇ／ｃｃ、もしくは０．９７５ｇ／ｃｃ、もしくは０．９８０ｇ／ｃｃの密度、および／または
（ｉ）０．１ｇ／１０分、もしくは０．５ｇ／１０分から１．０ｇ／１０分、もしくは１．５ｇ／１０分、もしくは２．０ｇ／１０分のメルトインデックス（ＭＩ）、および／または
（ｉｉｉ）ＨＤＰＥの総重量に基づいて、５０重量％超、もしくは５５重量％、もしくは６０重量％、もしくは６５重量％から７５重量％、もしくは８０重量％、もしくは８５重量％、もしくは９０重量％、もしくは９５重量％、もしくは９７重量％、もしくは９９重量％、もしくは１００重量％のエチレン由来の単位および相当量、または０重量％、もしくは１重量％、もしくは３重量％、もしくは５重量％、もしくは１０重量％、もしくは１５重量％、もしくは２０重量％、もしくは２５重量％、もしくは３０重量％から３５重量％、もしくは４０重量％、もしくは４５重量％、もしくは５０重量％未満のコモノマー由来の単位、のうちの１つ、いくつか、またはすべてを有するコア層と、
（Ｂ）コア層の対向する側面上のスキン層であって、各スキン層が、
（ｉ）７０重量％、または７５重量％、または７７重量％から８０重量％、または８３重量％、または８５重量％、または９０重量％、または９５重量％、または９６重量％、または９７重量％、または９８重量％、または９９重量％、または９９．３重量％、または９９．４重量％のプロピレンホモポリマーであって、以下の特性：
（ａ）２．０ｇ／１０分、もしくは３．０ｇ／１０分、もしくは４．０ｇ／１０分から５．０ｇ／１０分、もしくは６．０ｇ／１０分、もしくは７．０ｇ／１０分、もしくは８．０ｇ／１０分、もしくは９．０ｇ／１０分、もしくは１０．０ｇ／１０分、もしくは１５．０ｇ／１０分、もしくは２０．０ｇ／１０分、もしくは２５．０ｇ／１０分のＭＦＲ、および／または
（ｂ）０．９００ｇ／ｃｃ、もしくは０．９０２ｇ／ｃｃ、もしくは０．９０３ｇ／ｃｃ、もしくは０．９０４ｇ／ｃｃから０．９０６ｇ／ｃｃ、もしくは０．９０８ｇ／ｃｃの密度、および／または
（ｃ）１５５℃、もしくは１５７℃、もしくは１５９℃から１６１℃、もしくは１６３℃、もしくは１６５℃の融解温度（Ｔｍ）、のうちの１つ、いくつか、またはすべてを有するプロピレンホモポリマーと、
（ｉｉ）脂肪酸アミド（例えば、エルカ酸アミド）などの、０．２０重量％、または０．２５重量％、または０．３０重量％、または０．３１重量％、または０．３２重量％から０．３３重量％、または０．３４重量％、または０．３５重量％のスリップ剤と、
（ｉｉｉ）シリカなどの、０．４０重量％、または０．４５重量％、または０．５０重量％、または０．５５重量％、または０．６０重量％から０．６５重量％、または０．７０重量％、または０．７５重量％、または０．８０重量％、または０．８５重量％、または０．９０重量％、または０．９５重量％、または１．００重量％の粘着防止剤と、
（ｉｖ）０重量％、または０．０１重量％、または０．０５重量％、または０．１重量％、または０．２重量％から０．３重量％、または０．４重量％、または０．５重量％、または１．０重量％、または２．０重量％、または３．０重量％の添加剤と、
（ｖ）各スキン層の総重量に基づいて、０重量％、または１５重量％、または１６重量％から１８重量％、または２０重量％、または２２重量％、または２５重量％、または３０重量％のエチレン系ポリマーと、を含むスキン層と、を含み、
多層フィルムは以下の特性：
（１）１５μｍ、もしくは２０μｍ、もしくは２５μｍ、もしくは３０μｍ、もしくは３３μｍから３７μｍ、もしくは４０μｍ、もしくは４５μｍ、もしくは５０μｍ、もしくは５５μｍ、もしくは６０μｍ、もしくは６５μｍ、もしくは７０μｍ、もしくは７５μｍ、もしくは８０μｍ、もしくは８５μｍ、もしくは９０μｍ、もしくは９５μｍ、もしくは１００μｍの総厚さ、および／または
（２）コア層が、多層フィルムの総体積の４０体積％、もしくは４５体積％、もしくは５０体積％、もしくは５５体積％から６０体積％、もしくは６５体積％、もしくは７０体積％、もしくは７５体積％、もしくは８０体積％、もしくは８５体積％、もしくは９０体積％であること、および／または
（３）コア層が、６．０μｍ、もしくは７．０μｍ、もしくは８．０μｍ、もしくは９．０μｍ、もしくは１０．０μｍ、もしくは１１．０μｍ、もしくは１２．０μｍ、もしくは１３．０μｍ、もしくは１４．０μｍ、もしくは１５．０μｍ、もしくは１６．０μｍ、もしくは１７．０μｍ、もしくは１８．０μｍ、もしくは１９．０μｍ、もしくは１９．８μｍから２２．２μｍ、もしくは２３．０μｍ、もしくは２５μｍ、もしくは３０μｍ、もしくは３５μｍ、もしくは４０μｍ、もしくは４５μｍ、もしくは５０μｍ、もしくは６５μｍ、もしくは７０μｍ、もしくは７５μｍ、もしくは８０μｍ、もしくは８５μｍ、もしくは９０μｍの厚さを有すること、および／または
（４）スキン層の合計体積が、多層フィルムの総体積の１０体積％、もしくは１５体積％、もしくは２０体積％、もしくは２５体積％、もしくは３０体積％、もしくは３５体積％、もしくは４０体積％から４５体積％、もしくは５０体積％、もしくは５５体積％、もしくは６０体積％であること、および／または
（５）各スキン層が、０．７５μｍ、もしくは１．０μｍ、もしくは１．５μｍ、もしくは２．０μｍ、もしくは３．０μｍ、もしくは４．０μｍ、もしくは５．０μｍ、もしくは６．０μｍ、もしくは６．５μｍから７．０μｍ、もしくは７．５μｍ、もしくは８．０μｍ、もしくは９．０μｍ、もしくは１０．０μｍ、もしくは１１．０μｍ、もしくは１２．０μｍ、もしくは１３．０μｍ、もしくは１４．０μｍ、もしくは１５．０μｍ、もしくは２０．０μｍ、もしくは２５．０μｍ、もしくは３０μｍの厚さを有すること、および／または
（６）２５，０００、もしくは２６，０００、もしくは３０，０００、もしくは３５，０００、もしくは３９，０００から４０，０００、もしくは４５，０００、もしくは４９，０００、もしくは５０，０００、もしくは５２，０００、もしくは５５，０００、もしくは６０，０００のスリップ係数、および／または
（７）０．０５、もしくは０．１０、もしくは０．１５、もしくは０．１９、もしくは０．２０、もしくは０．２４から０．２５、もしくは０．２６、もしくは０．２７、もしくは０．２８、もしくは０．２９、もしくは０．３０、もしくは０．３１、もしくは０．３２、もしくは０．３３、もしくは０．３４、もしくは０．３５、もしくは０．３６、もしくは０．３７、もしくは０．３８の摩擦係数（ＣＯＦ）、および／または
（８）６６％、もしくは７０％から７５％、もしくは８０％、もしくは８５％、もしくは９０％、もしくは９５％、もしくは１００％の、７日間のエージング後のひねり保持率、および／または
（９）５ＭＰａ、もしくは８ＭＰａ、もしくは１０ＭＰａ、もしくは１３ＭＰａから１４ＭＰａ、もしくは１５ＭＰａ、もしくは１５．５ＭＰａの降伏張力、のうちの１つ、いくつか、またはすべてを有する。
【０１０２】
一実施形態において、多層フィルムは、少なくとも２つ、または少なくとも３つ、または少なくとも４つ、または少なくとも５つ、または少なくとも６つ、または少なくとも７つ、または少なくとも８つ、または９つすべての特性（１）〜（９）を有する。
【０１０３】
本明細書に開示された各層の構成要素の合計が、前述の層を含んで、それぞれの層の総重量に基づいて、１００重量パーセント（ｗｔ％）をもたらすことが理解される。
【０１０４】
一実施形態では、多層フィルムは、キャストプロセスを介して製造された共押出フィルムである。キャストプロセスを介して製造された多層フィルムは、インフレーションプロセスを介して製造された多層フィルムを除外する。特定の理論に縛られることは望まないが、出願人は、キャストプロセスが多層フィルムにより高い剛性をもたらし、その結果、改善された（すなわち、より高い）ひねり保持率をもたらすと考えている。
【０１０５】
一実施形態では、多層フィルムは配向フィルムではない。さらなる実施形態では、多層フィルムは二軸配向されていない。換言すれば、多層フィルムは押出後に引き伸ばされない。
【０１０６】
一実施形態では、多層フィルムは共押出され、積層されない。
【０１０７】
多層フィルムは、本明細書に開示される２つ以上の実施形態を含むことができる。
【０１０８】
Ｄ．物品
本開示はまた、多層フィルムを含む物品も提供する。多層フィルムは、本明細書に開示される任意の多層フィルムであり得る。
【０１０９】
一実施形態では、物品は、菓子および菓子に接触している多層フィルムを含む。一実施形態では、多層フィルムは、（Ａ）０．９４０ｇ／ｃｃ〜０．９８０ｇ／ｃｃの密度を有する高密度ポリエチレン（ＨＤＰＥ）および任意選択で添加剤を含むコア層と、（Ｂ）コア層の対向する側面上のスキン層と、を含む少なくとも３つの層を含む。各スキン層は、（ｉ）プロピレンホモポリマー、（ｉｉ）２，０００〜３，５００ｐｐｍのスリップ剤、（ｉｉｉ）４，０００〜１０，０００ｐｐｍの粘着防止剤、および、任意選択で、（ｉｖ）添加剤を含む。
【０１１０】
この物品は菓子を含む。好適な菓子の非限定的な例には、砂糖菓子、チョコレート菓子、およびそれらの組み合わせが含まれる。砂糖菓子の非限定的な例には、ロリポップ、ハードキャンディー、ソフトキャンディー、甘草、キャラメル、ガム、砂糖漬けのナッツ、砂糖漬けの果物、ファッジ、タフィー、マジパン、タフィー、ブリトル、マシュマロ、ミント、およびそれらの組み合わせが含まれる。チョコレート菓子の非限定的な例には、ファッジ、チョコレート片、チョコレートバー、チョコレートで覆われたナッツ、チョコレートで覆われた果物、チョコレートミント、トリュフが含まれる。
【０１１１】
多層フィルムは菓子と直接または間接的に接触していてもよい。一実施形態では、多層フィルムは菓子と直接接触している。
【０１１２】
多層フィルムは、菓子の周りでひねられ、および／または折り畳まれてもよい。一実施形態では、多層フィルムは折り畳まれ、続いて菓子の両端でひねられる。
【０１１３】
物品は、本明細書に開示される２つ以上の実施形態を含むことができる。
【０１１４】
例として、これに限定されるものではないが、ここで本開示のいくつかの実施形態が以下の実施例において詳細に説明されるであろう。
【実施例】
【０１１５】
実施例で使用される材料を、以下の表１Ａに示す。
【表１】
2020516485.tif 000006
【０１１６】
多層フィルム試料は、表１Ｂに示す条件で、Ｃｏｌｌｉｎｓキャストラインで製造される。
【表２】
2020516485.tif 000007
【０１１７】
層構成および多層フィルム構造を以下の表２に示す。各多層フィルム構造は、多層フィルムの６０体積％の体積を有するコア層（Ａ）と、２つのスキン層（Ｂ１およびＢ２）とで形成される。各スキン層（Ｂ１およびＢ２）は、多層フィルムの２０体積％の体積を有する。換言すれば、組み合わされたスキン層（Ｂ１およびＢ２）は、多層フィルムの４０体積％を占める。表２において、スリップ剤および粘着防止剤の量は、（層に含まれるスリップ剤マスターバッチおよび／または粘着防止剤マスターバッチの量というよりは）層に含まれるスリップ剤および粘着防止剤のそれぞれの量を指す。表２において、各層の含有量は、それぞれの層の総重量に基づいて、重量パーセント（ｗｔ％）および／またはｐｐｍ（百万分率）で示される。例えば、実施例３のスキン層（Ｂ１）は、スキン層（Ｂ１）の総重量に基づいて、７８．５ｗｔ％のＣＵＹＯＬＥＮ（商標）１１０２Ｌ、３，５００ｐｐｍのスリップ剤（すなわち、０．３５ｗｔ％のスリップ剤）、８，０００ｐｐｍの粘着防止剤（すなわち、０．８重量％の粘着防止剤）、および２０．３５ｗｔ％のマスターバッチポリエチレン担体（「ＭＢ  ＰＥ」）（すなわち、（ｉ）スリップ剤マスターバッチからの１７．１５ｗｔ％のポリエチレン担体と（ｉｉ）粘着防止剤マスターバッチからの３．２ｗｔ％のポリエチレン担体との合計量）を含む。
【０１１８】
多層フィルム試料は、ＣＯＦ、ひねり保持率、および降伏張力について試験される。結果を以下の表２に示す。
【表３】
2020516485.tif 000008
【０１１９】
（Ａ）０．９４０〜０．９８０ｇ／ｃｃの密度を有するＨＤＰＥを含むコア層と、（Ｂ）コア層の対向する側面上のスキン層であって、（ｉ）プロピレン／エチレンコポリマーを含み、プロピレンホモポリマーを含まない、（ｉｉ）スリップ剤を含まない、および（ｉｉｉ）粘着防止剤を含まない、スキン層と、を含む３つの層を含む比較試料フィルム（ＣＳ３〜５）が、高いＣＯＦ（０．３８超）を示し、多層フィルムが０．３８超のＣＯＦを有する場合、多層フィルムの機械加工が阻害されるため、多層フィルムがひねり包装に適していないことを示している。
【０１２０】
出願人は、驚くべきことに、（Ａ）０．９４０〜０．９８０ｇ／ｃｃの密度を有するＨＤＰＥを含むコア層と、（Ｂ）コア層の対向する側面上のスキン層であって、各スキン層が、（ｉ）プロピレンホモポリマー、（ｉｉ）２，０００〜３，５００ｐｐｍのスリップ剤、および（ｉｉｉ）４，０００〜１０，０００ｐｐｍの粘着防止剤を含む、スキン層と、を含む３つの層を含む多層フィルム（実施例１、実施例２、実施例３）が、包装された形態を保持するための高いひねり保持率（６６％〜１００％）と、多層フィルムの機械加工を改善するための低いＣＯＦ（０．０５〜０．３８）と、多層フィルムの永続的な変形および多層フィルムに適用されるより低い張力での折り畳み／ひねり保持率を可能にするための低い降伏張力（１５．５ＭＰａ以下）との特異なバランスを有利に示し、多層フィルムがひねり包装に適していることを示していることを発見した。
【０１２１】
本開示は、本明細書に含まれる実施形態および例示に限定されず、特許請求の範囲内に含まれる実施形態の一部および異なる実施形態の要素の組み合わせを含む、それらの実施形態の改変された形態を含むことを特に意図している。
【図１】
2020516485.tif 000009
【図２】
2020516485.tif 000010
【国際調査報告】
2020516485.tif 000011
2020516485.tif 000012